(57)【特許請求の範囲】
【請求項１】
グリシジル基を有する不飽和単量体（ａ１−１）及び脂肪族第３級アミン（ａ１−２）を反応させて得られる化合物（ａ１）と不飽和単量体（ａ２）とを重合させて得られるガラス転移温度が５０℃以下の重合体（Ａ）、及び、水（Ｂ）を含有することを特徴とするコンクリート打継剤。
【発明の詳細な説明】
【技術分野】
【０００１】
本発明は、コンクリート工において使用することができるコンクリート打継剤に関する。
【背景技術】
【０００２】
コンクリートは建設工事において重要な材料である。コンクリート工においては、本来コンクリートを途切れることなく連続して打設することが好ましい。しかし、建設現場等の諸条件により連続打設されることは極めて稀であり、何度かに分けて打ち込む（打継）ことが一般的である。しかしながら、この打継目は地震等に対する構造上の弱点になりやすいため、打継部改善に対する様々な研究が行われている。
【０００３】
前記打継の際に使用される打継剤としては、例えば、カルボキシル基又はリン酸エステル基を有する不飽和単量体と、（メタ）アクリル酸エステルとを含む不飽和単量体を乳化重合して得られるポリマーエマルジョンを含有するコンクリート打継剤が開示されている（例えば、特許文献１を参照。）。しかしながら、打継目の更なる密着性向上が求められている。
【先行技術文献】
【特許文献】
【０００４】
【特許文献１】特開２００１−３３５６０１号公報
【発明の概要】
【発明が解決しようとする課題】
【０００５】
本発明が解決しようとする課題は、コンクリート打継目に優れた接着強度を付与するコンクリート打継剤を提供することである。
【課題を解決するための手段】
【０００６】
本発明は、グリシジル基を有する不飽和単量体（ａ１−１）及び脂肪族第３級アミン（ａ１−２）を反応させて得られる化合物（ａ１）と不飽和単量体（ａ２）とを重合させて得られるガラス転移温度が５０℃以下の重合体（Ａ）、及び、水（Ｂ）を含有することを特徴とするコンクリート打継剤を提供するものである。
【発明の効果】
【０００７】
本発明のコンクリート打継剤は、コンクリート打継目に優れた接着強度を付与することができる。
【発明を実施するための形態】
【０００８】
本発明のコンクリート打継剤は、オグリシジル基を有する不飽和単量体（ａ１−１）及び脂肪族第３級アミン（ａ１−２）を反応させて得られる化合物（ａ１）と不飽和単量体（ａ２）とを重合させて得られるガラス転移温度が５０℃以下の重合体（Ａ）、及び、水（Ｂ）を含有するものである。
【０００９】
前記重合体（Ａ）は、コンクリート打継目に優れた接着強度を付与する上で必須の成分であり、グリシジル基を有する不飽和単量体（ａ１−１）及び脂肪族３級アミン（ａ１−２）を反応させて得られる化合物（ａ１）と不飽和単量体（ａ２）とを重合させて得られるものである。
【００１０】
前記重合体（Ａ）のガラス転移温度としては、コンクリートへ密着性を上げ、優れた接着強度を得る点で５０℃以下であることが必須である。前記重合体（Ｂ）のガラス転移温度が５０℃を超える場合には、所望の接着強度が得られない。前記重合体（Ａ）のガラス転移温度としては、接着強度をより一層向上できる点から、−１０〜２０℃の範囲であることが好ましい。なお、前記重合体（Ａ）のガラス転移温度は、ＪＩＳＫ７１２１−１９８７に準拠し、ＤＳＣにより測定した値を示し、具体的には、示差走査型熱量計装置内に前記重合体（Ａ）を入れ、（Ｔｍｇ＋５０℃）まで昇温速度１０℃／分で昇温した後、３分間保持し、その後急冷し、得られた示差熱曲線から読み取った中間点ガラス転移温度（Ｔｍｇ）を示す。 
【００１１】
前記重合体（Ａ）の含有量としては、コンクリートへの浸透性、及び、保存安定性の点から、コンクリート打継剤中２０〜６０質量％の範囲であることが好ましく、３０〜５０質量％の範囲がより好ましい。
【００１２】
前記グリシジル基を有する不飽和単量体（ａ１−１）としては、例えば、グリシジルアクリレート、グリシジルメタクリレート、アリルグリシジルエーテル等を用いることができる。これらの単量体は単独で用いても２種以上を併用してもよい。
【００１３】
前記脂肪族３級アミン（ａ１−２）は、コンクリート打継剤にカチオン性基を付与できるため、コンクリートへの浸透や吸着により優れた接着強度を発現することができる。
【００１４】
前記脂肪族３級アミン（ａ１−２）としては、例えば、炭素原子数１〜２０のアルキル基を３つ有するアミン化合物を用いることができる。これらの中でも、重合体（Ａ）の良好な安定性が得られる点で、炭素原子数１〜２のアルキル基を１つ又は２つ有し、残りが炭素原子数６〜２０のアルキル基であるアミン化合物を用いることが好ましく、２つのメチル基と、残りが炭素原子数６〜２０のアルキル基であるアミン化合物を用いることよりが好ましい。
【００１５】
前記化合物（ａ１）と反応させる不飽和単量体（ａ２）としては、例えば、メチル（メタ）アクリレート、エチル（メタ）アクリレート、ブチル（メタ）アクリレート、２−エチルヘキシル（メタ）アクリレート、ラウリル（メタ）アクリレート等の（メタ）アクリル酸アルキルエステル；マレイン酸、フマル酸、イタコン酸等のエステル化合物；（メタ）アクリル酸、ビニルスルホン酸等の一塩基酸；（メタ）アクリルアミド、マレイン酸アミド、Ｎ−メチロールアクリルアミド、ジアセトンアクリルアミド等のアミド化合物；酢酸ビニル、プロピオン酸ビニル、スチレン、ビニルトルエン、ビニルエーテル、アクリロニトリル等のビニル化合物；ジアリルフタレート、アリルアクリレート、トリメチロールプロパン鶏メタクリレートなどを用いることができる。これらの単量体は単独で用いても２種以上を併用してもよい。
【００１６】
前記化合物（ａ１）と前記不飽和単量体（ａ２）との反応としては、例えば、前記不飽和単量体（ａ２）１００質量部に対して、好ましくは前記化合物（ａ１）を０．２〜１０質量部の範囲の使用量により公知のラジカル重合法を行うことが挙げられる。具体的には、前記化合物（ａ１）と水と必要に応じて乳化剤及び開始剤とを撹拌混合した後、例えば０〜１００℃の温度下で、前記不飽和単量体（ａ２）を一括、又は連続的に滴下し、例えば３０〜９０℃の温度にてラジカル重合させる方法が挙げられる。
【００１７】
前記乳化剤としては、例えば、ポリオキシエチレンノニルフェニルエーテル、ポリオキシエチレンラウリルエーテル、ポリオキシエチレンスチリルフェニルエーテル、ポリオキシエチレンソルビトールテトラオレエート、ポリオキシエチレン・ポリオキシプロピレン共重合体等のノニオン系乳化剤；オレイン酸ナトリウム等の脂肪酸塩、アルキル硫酸エステル塩、アルキルベンゼンスルフォン酸塩、アルキルスルホコハク酸塩、ナフタレンスルフォン酸塩、ポリオキシエチレンアルキル硫酸塩、アルカンスルフォネートナトリウム塩、アルキルジフェニルエーテルスルフォン酸ナトリウム塩等のアニオン系乳化剤；アルキルアミン塩、アルキルトリメチルアンモニウム塩、アルキルジメチルベンジルアンモニウム塩等のカチオン系乳化剤等を用いることができる。これらの乳化剤は単独で用いても２種以上を併用してもよい。前記乳化剤を用いる場合の使用量としては、前記化合物（ａ１）及び前記不飽和単量体（ａ２）の合計質量に対して、０．００１〜１質量％の範囲であることが好ましい。
【００１８】
前記開始剤としては、例えば、過硫酸塩、有機過酸化物、過酸化水素等のラジカル重合開始剤や、４，４’−アゾビス（４−シアノ吉草酸）、２，２’−アゾビス（２−アミジノプロパン）二塩酸塩等のアゾ開始剤を使用することができる。また、前記ラジカル重合開始剤は、例えば、アスコルビン酸等の還元剤と併用しレドックス重合開始剤として使用しても良い。
【００１９】
前記重合開始剤の代表的なものである過硫酸塩としては、例えば、過硫酸カリウム、過硫酸ナトリウム、過硫酸アンモニウム等が挙げられ、有機過酸化物として、具体的には、例えば、過酸化ベンゾイル、ラウロイルパーオキサイド、デカノイルパーオキサイド等のジアシルパーオキサイド、ｔ−ブチルクミルパーオキサイド、ジクミルパーオキサイド等のジアルキルパーオキサイド、ｔ−ブチルパーオキシ−２−エチルヘキサノエート、ｔ−ブチルパーオキシラウレート、ｔ−ブチルパーオキシベンゾエート等のパーオキシエステル、クメンハイドロパーオキサイド、パラメンタンハイドロパーオキサイド、ｔ−ブチルハイドロパーオキサイド等のハイドロパーオキサイド等を使用することができる。
【００２０】
重合開始剤の使用量は、重合が円滑に進行する量を使用すれば良いが、前記化合物（ａ１）及び前記不飽和単量体（ａ２）の合計質量に対して、１０質量％以下とすることが好ましい。
【００２１】
前記水（Ｂ）としては、例えば、イオン交換水、蒸留水、市水等を用いることができる。前記水（Ｂ）の含有量としては、良好な作業性が得られる点から、コンクリート打継剤中４０〜８０質量％の範囲であることが好ましい。
【００２２】
本発明のコンクリート打継剤は、前記重合体（Ｂ）、及び、前記水（Ｂ）を必須成分として含有するが、必要に応じてその他の添加剤を含有してもよい。
【００２３】
前記その他の添加剤としては、例えば、顔料、難燃剤、可塑剤、ワックス、消泡剤、酸化防止剤、増粘剤等を用いることができる。これらの添加剤は単独で用いても２種以上を併用してもよい。
【００２４】
本発明のコンクリート打継剤により、コンクリートを打継する際には、内継するコンクリート面に対し、前記コンクリート打継剤を１００〜５００ｇ／ｍ２の量で散布することが好ましく、１００〜４００ｇ／ｍ２の量の散布がより好ましい。前記散布は、噴霧器、ジョーロ等を使用する方法が挙げられる。
【００２５】
以上、本発明のコンクリート打継剤は、コンクリート打継目に優れた接着強度を付与することができる。
【００２６】
本発明のコンクリート打継剤を使用して得られたコンクリート構造物の曲げ強度としては、２〜２．５（Ｎ／ｍｍ２）の範囲であることが好ましく、２．３〜２．４５（Ｎ／ｍｍ２）の範囲がより好ましい。なお、前記コンクリート構造物の曲げ強度の測定方法は、実施例にて記載する。
【実施例】
【００２７】
以下、実施例を用いて、本発明をより詳細に説明する。
【００２８】
［実施例１］
撹拌棒、温度計、及び窒素気流管を備えた反応容器に、イオン交換水を１１９質量部、花王株式会社製「ラテムルＫ−１２０」（アリルグリシジルエーテル（以下「ＡＧＥ」）とＮ，Ｎ−ジメチルラウリルアミン（以下「ＤＭＬＡ」）との付加反応物の３０質量％水溶液）を１０質量部、乳化剤として花王株式会社製「エマルゲン９２０」（ポリオキシエチレンノニルフェニルエーテル）０．５質量部を仕込み、窒素気流下で５０℃に加温し撹拌した。
次いで、８０℃に加温し、クメンハイドロパーオキサイドを０．５質量部仕込み、更にブチルアクリレート（以下「ＢＡ」と略記する。）５５質量部及びメチルメタクリレート４５質量部からなる混合物を１８０分間要して滴下し、更に３０分間保持して重合させた。次いで、３０℃に冷却し、２％塩酸１質量部にてｐＨ２０５．０に調整し、ガラス転移温度；５℃の重合体を含有する、不揮発分；４５質量％、粘度；１２０ｍＰａ・ｓのコンクリート打継剤（Ｘ）を得た。
【００２９】
次いで、コンクリートを打設するにあたり、コンクリートとしては、ＪＩＳＡ５３０８：２０１４に準拠したレディーミクストコンクリート「普通３０−１０−２０Ｎ」（呼び強度；３０（Ｎ／ｍｍ２）、スランプ；１０±２．５（ｃｍ）、粗骨材の最大寸法；２０（ｍｍ）の普通ポルトランドセメント）を使用した。
前記レディーミクストコンクリートを型枠に流し込み、断面；１５０ｍｍ×１５０ｍｍ、長さ；２９０ｍｍとなるように打設した。打設後３時間経過後に、打継面のノロ等を除去し、前記コンクリート打継剤（Ｘ）を３００ｇ／ｍ２霧吹きで散布した。この打継処理した打設物を型枠にセットし、２０℃、湿度６５％の環境下で７日間養生した。その後、更に、前記レディーミクストコンクリートを前記打継面の上に流し込み、長さ２９０ｍｍとなるように打設し、３時間放置することでコンクリート構造物を得た。
【００３０】
［比較例１］
ノニルフェノールエチレンオキサイド１８モル付加体硫酸ナトリウム塩を３質量部、イオン交換水を１４０質量部を撹拌、溶解し、乳化剤水溶液を得た。
次いで、撹拌棒、温度計、及び窒素気流管を備えた反応容器に、アクリル酸ブチルを６８質量部、メタクリル酸ブチルを３０質量部、メタクリル酸を２質量部入れ、前記乳化剤水溶液１４３質量部のうち、５０質量部を乳化混合し、このうち５質量部を反応容器に入れ、残りの乳化剤水溶液を加え６５℃まで昇温した。その後、２，２’−アゾビス（２−アミジノプロパン）二塩基酸を０．３質量部、イオン交換水を０．８質量部に溶解し、反応容器に添加し、直ちに残りの不飽和単量体乳化物１４５質量部を６０分間にわたって反応容器に滴下し、６５℃で重合を行った。滴下終了後、６５℃まで１８０分間熟成を行い重合を完結させた。次いで、室温まで冷却後、不揮発分を４０質量％に調整し、コンクリート打継剤（Ｘ’）を得た。
コンクリート打継剤（Ｘ）の代わりに、得られたコンクリート打継剤（Ｘ’）を使用した以外は、実施例１と同様にしてコンクリート構造物を得た。
【００３１】
［比較例２］
コンクリート打継剤を使用しないでコンクリート構造物を得た。
具体的には、実施例１と同様のレディーミクストコンクリートを型枠に流し込み、断面；１５０ｍｍ×１５０ｍｍ、長さ；５８０ｍｍとなるように打設した。打設後３時間放置することでコンクリート構造物を得た。
【００３２】
［接着強度の評価］
実施例及び比較例で得られた長さ；５８０ｍｍのコンクリート構造物に対し、ＪＩＳＡ１１０６：２００６に準拠して３等分曲げ強度試験を実施し、曲げ強度（Ｎ／ｍｍ２）を測定し、接着強度とした。
【００３３】
【表１】
0006500605.tif 000002
【００３４】
以上、本発明のコンクリート打継剤は、コンクリート打継目に優れた接着強度を付与することができることが分かった。
【００３５】
一方、比較例１は公知のコンクリート打継剤を使用した例であるが、接着強度が不充分であった。また、比較例２は、打継剤を使用しない例であるが、接着強度が不良であった。